(57)【要約】【課題】無機粉末を樹脂粉末と混合して成形し、焼成しすることで、高い機械的強度を示す無機粉末成形焼成体を製造しうる方法を提供する。【解決手段】本発明の製造方法は、無機粉末を樹脂粉末と混合したのち成形して成形体とし、これを、前記樹脂粉末の熱重量減少開始温度(Ｔｓ)以上、熱重量減少終了温度(Ｔｅ)以下の温度範囲に０．５時間以上保持したのち、通常５００℃以上で焼成することを特徴とする。例えば無機粉末は酸化アルミニウム粉末と酸化チタン粉末との混合粉末である。酸化チタン粉末はルチル型であり、００２面と２００面のピーク強度比(Ｉ002／Ｉ200)は２以下である。樹脂粉末は、オレフィン樹脂粉末であり、無機粉末１００質量部あたり５〜２０質量部使用する。得られた無機粉末成形焼成体に酸化ルテニウムを担持して塩化水素酸化用触媒(1)として使用でき、この触媒(1)の存在下に、塩化水素(A)を酸素(B)と反応させて塩素(C)を製造できる。【選択図】図１
2007055879.tif 000002
【特許請求の範囲】
【請求項１】
無機粉末を樹脂粉末と混合したのち成形して成形体とし、該成形体を、前記樹脂粉末の熱重量減少開始温度(Ｔｓ)以上、熱重量減少終了温度(Ｔｅ)以下の温度範囲に０．５時間以上保持したのち、焼成することを特徴とする無機粉末成形焼成体の製造方法。
【請求項２】
無機粉末が、酸化アルミニウム粉末４０質量％以上と、他の粉末無機成分６０質量％以下との混合粉末である請求項１に記載の製造方法。
【請求項３】
他の粉末無機成分が酸化チタン粉末、酸化ジルコニウム粉末および酸化ケイ素粉末から選ばれる一以上である請求項２に記載の製造方法。
【請求項４】
他の粉末無機成分がルチル型酸化チタン粉末であり、粉末Ｘ線回折法により測定される００２面のピーク強度(Ｉ002)と２００面のピーク強度(Ｉ200)との比(Ｉ002／Ｉ200)が２以下である請求項２に記載の製造方法。
【請求項５】
樹脂粉末が、オレフィン樹脂粉末およびメタクリル樹脂粉末から選ばれる一以上である請求項１に記載の製造方法。
【請求項６】
樹脂粉末の使用量が、無機粉末１００質量部あたり５質量部以上２０質量部以下である請求項１に記載の製造方法。
【請求項７】
無機粉末を樹脂粉末と混合したのち成形して成形体とし、該成形体を、前記樹脂粉末の熱重量減少開始温度(Ｔｓ)以上、熱重量減少終了温度(Ｔｅ)以下の温度範囲の温度に０．５時間以上保持したのち、焼成してなることを特徴とする無機粉末成形焼成体。
【請求項８】
請求項７に記載の無機粉末成形焼成体に酸化ルテニウムが担持されてなることを特徴とする塩化水素酸化用触媒。
【請求項９】
請求項８に記載の塩化水素酸化用触媒の存在下に塩化水素を酸素と反応させることを特徴とする塩素の製造方法。
【請求項１０】
前記塩化水素酸化用触媒を反応管に充填し、該反応管にガス状の塩化水素およびガス状の酸素を供給して反応させる請求項９に記載の製造方法。
【発明の詳細な説明】
【技術分野】
【０００１】
本発明は、無機粉末成形焼成体の製造方法に関する。
【背景技術】
【０００２】
無機粉末を成形し、焼成して得られる無機粉末成形焼成体は、例えば触媒担体として有用であり、その製造方法としては、無機粉末を成形して成形体とし、５００℃以上に昇温して焼成する方法が知られており〔特許文献１：特開２００４−１８２５５７号公報の段落番号００１９〕、より大きな細孔容積を示す無機粉末成形焼成体を得るために、無機粉末に、細孔付与剤として樹脂粉末を加えて混合してから成形する方法も知られている。
【０００３】
しかし、より大きな細孔容積を示す成形焼成体を得ようとして、無機粉末に樹脂粉末を加えた場合には、必ずしも十分な機械的強度の焼成体が得られなかった。
【０００４】
【特許文献１】特開２００４−１８２５５７号公報の段落番号００１９
【特許文献２】特開２００２−７９０９３号公報
【発明の開示】
【発明が解決しようとする課題】
【０００５】
そこで本発明者は、無機粉末を樹脂粉末と混合して成形し、焼成しすることで、高い機械的強度を示す無機粉末成形焼成体を製造しうる方法を開発するべく、鋭意検討した結果、本発明に至った。
【課題を解決するための手段】
【０００６】
すなわち本発明は、無機粉末を樹脂粉末と混合したのち成形して成形体とし、該成形体を、前記樹脂粉末の熱重量減少開始温度(Ｔｓ)以上、熱重量減少終了温度(Ｔｅ)以下の温度範囲に０．５時間以上保持したのち、焼成することを特徴とする無機粉末成形焼成体の製造方法を提供するものである。
【発明の効果】
【０００７】
本発明の製造方法によれば、機械的強度に優れた無機粉末成形焼成体を製造することができる。
【発明を実施するための最良の形態】
【０００８】
本発明の製造方法で用いる無機粉末としては、例えば酸化アルミニウム粉末、酸化チタン粉末、酸化ジルコニウム粉末、酸化ケイ素粉末などが挙げられ、これらの無機粉末はそれぞれ単独で用いてもよいし、２種以上を組み合わせて用いてもよい。
【０００９】
例えば酸化アルミニウムと他の無機粉末とを組み合わせて用いる場合には、無機粉末を基準として酸化アルミニウム粉末４０質量％以上と、他の粉末無機成分６０質量％以下との混合粉末が挙げられる。
【００１０】
酸化アルミニウム粉末の結晶型としては、例えばα相、θ相、γ相、χ相、η相、κ相、δ相、不定形が挙げられ、２以上の結晶型を含むものであってもよい。酸化アルミニウム粉末のＢＥＴ比表面積は通常１ｍ2／ｇ〜１００ｍ2／ｇ、好ましくは５ｍ2／ｇ〜１０ｍ2／ｇであり、粒子径は通常０．１μｍ〜５０μｍの範囲であり、中心粒子径は通常０．２μｍ〜３μｍ、好ましくは０．３μｍ〜０．８μｍである。
【００１１】
他の無機粉末を酸化アルミニウム粉末と混合して用いる場合、その粒子径は通常０．１μｍ〜５０μｍの範囲であり、中心粒子経は通常１μｍ〜１０μｍ、好ましくは２μｍ〜５μｍである。
【００１２】
他の無機粉末として、酸化チタン粉末を用いる場合、通常は結晶型がルチル型のものが用いられ、ＢＥＴ比表面積が通常３０ｍ2／ｇ〜７０ｍ2／ｇ、好ましくは３５ｍ2／ｇ〜６０ｍ2／ｇのものが用いられる。また、ルチル型酸化チタン粉末を用いる場合、粉末Ｘ線回折法により測定される００２面のピーク強度(Ｉ002)と２００面のピーク強度(Ｉ200)との比(Ｉ002／Ｉ200)は通常１以上であるが、より高い機械的強度を示す成形焼成体が得られる点で、２以下、さらには１．８以下であることが好ましい。
【００１３】
樹脂粉末は、焼成により消失して、無機粉末成形焼成体に細孔を形成する細孔付与剤として作用する。このような無機粉末としては、例えばオレフィン樹脂粉末、メタクリル樹脂粉末などのような、加熱により軟化しうる熱軟化性の樹脂粉末が挙げられ、その粒子径は通常０．１μｍ〜１ｍｍである。
【００１４】
このような樹脂粉末として市販のものを用いることができ、例えばオレフィン樹脂の粉末としては、例えば「フローセン ＵＦ１．５」〔住友精化(株)製、熱重量減少開始温度２９７℃、熱重量減少終了温度４９６℃〕などのポリエチレン樹脂粉末が、
メタクリル樹脂の粉末としては「スミペックス ＸＣ−１Ａ」〔住友化学(株)、熱重量減少開始温度２８９℃、熱重量減少終了温度４０７℃〕、「ケミスノーＭＲ−２Ｇ」（綜研化学(株)、熱重量減少開始温度２４７℃、熱重量減少終了温度４４８℃）などが、それぞれ挙げらる。
【００１５】
これらの細孔付与剤は、それぞれ単独で用いてもよいし、２種以上を混合して用いてもよい。入手したものをそのまま本発明の製造方法に用いてもよいし、粉砕して用いてもよいし、分級して用いてもよい。樹脂粉末の熱重量減少開始温度および熱重量減少終了温度は、樹脂粉末を大気中、一定速度で昇温しながらその重量（質量）を測定する技法である熱重量測定により測定することができる。
【００１６】
樹脂粉末の使用量は、無機粉末１００質量部あたり通常５質量部以上であり、通常は２０質量部以下、好ましくは１５質量部以下である。
【００１７】
無機粉末は、樹脂粉末および水と共にバインダーと混合してもよい。バインダーとしては、例えばグリセリン、水溶性セルロース、酸化チタンゾルなどが挙げられ、これらはそれぞれ単独で、または２種以上を組み合わせて用いられる。バインダーを用いる場合、その使用量は、通常、無機粉末１００質量部に対して０．１質量部〜１５質量部程度である。
【００１８】
無機粉末は、樹脂粉末および水と共に添加剤と混合してもよい。添加剤としては、例えば硝酸、塩酸、硫酸などの酸が挙げられる。
【００１９】
無機粉末を樹脂粉末と混合し、成形する方法は特に限定されるものではなく、例えば無機粉末を樹脂粉末および水と混合し混練して混練物とし、ダイから押し出す押出成形法、混練物をプレスするプレス成形法などが挙げられる。また、水、液体状の添加剤などの液体成分の使用量は混練の程度、成形方法、成形条件などにより異なるが、通常は無機粉末、樹脂粉末、固形状の添加剤などの固形成分に対する液体成分の吸液率に対して、通常は０．６倍〜１倍、好ましくは０．９倍以下程度である。
【００２０】
成形体の形状は、特に限定されるものではなく、例えば円柱形状、球状、円盤状などが挙げられ、内部に空孔を設けることなく成形された中実状であってもよいし、内部に空孔が設けられた中空状であってもよい。
【００２１】
成形により得られた成形体を、前記樹脂粉末の熱重量減少開始温度(Ｔｓ)以上、好ましくは熱重量減少開始温度＋３０℃(Ｔｓ＋３０℃)以上、熱重量減少終了温度(Ｔｅ)以下の温度範囲に、０．５時間以上、好ましくは０．８時間以上、通常は１０時間以下、通常は大気中で保持する。
【００２２】
次いで成形体を焼成する。焼成は通常、大気中で行われ、焼成温度は通常５００℃以上、好ましくは６００℃以上、通常１０００℃以下、好ましくは８００℃以下である。焼成に要する時間は、無機粉末が焼結するに十分な時間であればよく、焼成温度、成形体の形状などにより異なるが、通常は０．５時間〜１２時間である。
【００２３】
かくして得られる無機粉末成形焼成体は、無機粉末を樹脂粉末と混合したのち成形して成形体とし、この成形体を、前記樹脂粉末の熱重量減少開始温度(Ｔｓ)以上、熱重量減少終了温度(Ｔｅ)以下の温度範囲に、０．５時間以上、好ましくは０．８時間以上、通常は１０時間以下保持したのち、５００℃以上、好ましくは６００℃以上、通常は１０００℃以下、好ましくは８００℃以下の温度で焼成してなるものであり、機械的強度に優れ、例えば触媒成分を担持するための触媒担体として使用することができる。
【００２４】
触媒成分としては、例えば特許文献１〔特願２００４−１８２５５７号公報〕、特許文献２〔特開２００２−７９０９３号公報〕などに開示されるような、酸化ルテニウムが挙げられる。上記無機粉末成形焼成体を触媒担体とし、これに酸化ルテニウムを担持させた触媒は、この触媒の存在下に、塩化水素〔ＨＣＬ〕を酸素〔Ｏ2〕と反応させて塩素〔Ｃｌ2〕を製造するための塩化水素酸化用触媒として有用である。
【００２５】
このような塩酸酸化用触媒の製造方法としては、例えば水溶性のルテニウム化合物を水に溶解させた水溶液を、本発明の製造方法により得られた酸化アルミニウム−酸化チタン混合成形体に含浸させ、次いで乾燥後、焼成すればよい。
【００２６】
ルテニウム化合物としては、例えばＲｕＣｌ3、ＲｕＣｌ3水和物などのルテニウム塩化物、
Ｋ3ＲｕＣｌ6などの〔ＲｕＣｌ6〕3-の塩、Ｋ2ＲｕＣｌ6などのクロロルテニウム酸塩、
〔ＲｕＣｌ5(Ｈ2Ｏ)4〕2-の塩、〔ＲｕＣｌ2(Ｈ2Ｏ)4〕+の塩などのクロロルテニウム酸塩水和物、
Ｋ2ＲｕＯ2などのルテニウム酸の塩、Ｒｕ2ＯＣｌ4、Ｒｕ2ＯＣｌ5、Ｒｕ2ＯＣｌ6などのルテニウムオキシ塩化物、
Ｋ2Ｒｕ2ＯＣｌ10、Ｃｓ2Ｒｕ2ＯＣｌ4などのルテニウムオキシ塩化物の塩、
〔Ｒｕ(ＮＨ3)6〕2+の塩、〔Ｒｕ(ＮＨ3)6〕3+の塩、〔Ｒｕ(ＮＨ3)5Ｈ2Ｏ〕2+の塩などのルテニウムアンミン錯体、
〔Ｒｕ(ＮＨ3)5Ｃｌ〕2+の塩、〔Ｒｕ(ＮＨ3)6〕Ｃｌ2、〔Ｒｕ(ＮＨ3)6〕Ｃｌ3などのルテニウムアンミン錯体の塩化物、
〔Ｒｕ(ＮＨ3)6〕Ｂｒ3などのルテニウムアンミン錯体の臭化物、
ＲｕＢｒ3、ＲｕＢｒ3水和物などのルテニウム臭化物、
ルテニウム有機アミン錯体、ルテニウムアセチルアセトナート錯体、Ｒｕ(ＣＯ)5、Ｒｕ3(ＣＯ)12などのルテニウムカルボニル錯体、
［Ｒｕ3Ｏ(ＯＣＯＣＨ3)6(Ｈ2Ｏ)3］などのカルボニル錯体水和物、
Ｒｕ2(ＲＣＯＯ)4Ｃｌ（式中、Ｒは炭素数１〜３のアルキル基を示す）などのルテニウム有機酸塩、
Ｋ2〔ＲｕＣｌ5ＮＯ〕、〔Ｒｕ(ＮＨ3）5(ＮＯ)〕Ｃｌ3、〔Ｒｕ(ＯＨ)(ＮＨ3)4(ＮＯ)〕(ＮＯ3)2、Ｒｕ(ＮＯ)(ＮＯ3)3などのルテニウムニトロシル錯体、
ルテニウムホスフィン錯体などの化合物などが挙げられる。好ましいルテニウム化合物としては、例えばＲｕＣｌ3、ＲｕＣｌ3水和物などのルテニウム塩化物、ＲｕＢｒ3、ＲｕＢｒ3水和物などのルテニウム臭化物などハロゲン化ルテニウム化合物が挙げられ、更に好ましくは塩化ルテニウム水和物が挙げられる。
【００２７】
含浸温度は、水溶液が凍結せず、ルテニウム化合物が分解等しない温度であればよく、例えば０℃〜５０℃程度である。含浸後の乾燥方法としては、例えば風乾、加熱乾燥、凍結乾燥などが挙げられ、乾燥温度は通常−１０℃〜８０℃程度であり、乾燥時間は、通常０．１時間〜２００時間である。
【００２８】
焼成温度は、ルテニウム化合物が酸化ルテニウムに遷移するに十分な温度であればよく、通常１００℃〜６００℃程度である。焼成は、例えば酸化性ガス雰囲気下で行われる。酸化性ガスとしては、通常、酸素を含むガスが用いられ、その酸素濃度は通常１容積％以上であり、酸素濃度１００容積％の純酸素ガス中で焼成してもよいが、通常は大気中で焼成する。酸素を含む雰囲気中で焼成することにより、含浸されたルテニウム化合物が酸化されて酸化ルテニウムとなり、酸化アルミニウム−酸化チタン混合成形体に酸化ルテニウムが担持されてなる塩酸酸化用触媒を得ることができる。
【００２９】
また、例えばルテニウム化合物として焼成により自ら分解して酸化ルテニウムを生成するものを用いた場合には、不活性ガス雰囲気下に焼成を行ってもよい。かかるルテニウム化合物は、不活性ガス雰囲気下に焼成することによっても、酸化ルテニウムとなり、酸化アルミニウム−酸化チタン混合成形体に酸化ルテニウムが担持されてなる塩酸酸化用触媒を得ることができる。
【００３０】
塩化水素酸化用触媒における酸化ルテニウムの担持量は、触媒を基準として通常０．１質量％〜３０質量％程度であり、例えばルテニウム化合物の水溶液における濃度を高くすると、酸化ルテニウムの担持量を高くすることができる。
【００３１】
この塩化水素酸化用触媒を用いて塩素を得るには、例えば、この塩化水素酸化用触媒の存在下に塩化水素を酸素と反応させればよい。具体的には、図１に示すように、この塩化水素酸化用触媒(1)を反応管(2)に充填し、この反応管(2)の一方端(21)から、ガス状の塩化水素(A)およびガス状の酸素(B)を供給すればよい。塩化水素(A)および酸素(B)は、予め混合されていてもよいし、窒素ガスなどの不活性ガスで希釈されていてもよい。反応温度は通常１００℃〜５００℃、反応圧力は絶対圧力で通常大気圧（０．１ＭＰａ）以上５ＭＰａ以下である。酸素の使用量は、塩化水素に対して通常０．０２モル倍〜３モル倍程度である。かくして反応管(2)内で、塩化水素酸化用触媒(1)の存在下に、塩化水素(A)および酸素(B)が反応して塩素(C)が生成する。生成した塩素(C)は、反応管の他方端(22)から外部に導き出される。
【００３２】
本発明の製造方法により得られる無機粉末成形焼成体は、高い機械的強度を示すので、これに酸化ルテニウムを担持させた塩化水素酸化用触媒(1)は、これを反応管(2)へ充填する際や、塩化水素(A)および酸素(B)の反応中に破壊されて微粉末を生ずることがないので、好ましく用いられる。
【実施例】
【００３３】
以下、実施例により本発明をより詳細に説明するが、本発明は、かかる実施例によって限定されるものではない。
【００３４】
なお、用いた酸化アルミニウム粉末および酸化チタン粉末並びに得られた成形体の評価方法は以下のとおりである。
（１）粒子径
レーザー散乱式粒度分布計〔リード  アンド  ノースラップ社製、「マイクロトラックＨＲＡ」〕にて粒子径分布を求めて測定した。
（２）中心粒子径
上記で求めた粒子径分布から、質量（重量）基準で累積質量％ヒストグラムを求め、累積質量百分率５０％に相当する径〔Ｄ50〕として求めた。
（３）粉末Ｘ線回折
粉末Ｘ線回折装置〔(株)リガク製、「ＲＡＤ−II」〕により測定して得たＸ線回折スペクトルから、２θ＝約６２．７°におけるピーク強度(ｃｐｓ)を００２面のピーク強度(Ｉ002)とし、２θ＝約３９．２°におけるピーク強度(ｃｐｓ)を２００面のピーク強度(Ｉ200)として、これらの比(Ｉ002／Ｉ200)を求めた。
（４）ＢＥＴ比表面積
比表面積測定装置〔マウンテック社製、「Ｍａｃｓｏｒｂ  Ｍｏｄｅｌ−１２０１」〕を用いて窒素吸着法により求めた。
（５）細孔容積
細孔容積測定装置〔ＭＩＣＲＯＭＥＲＩＴＩＣＳ社製、「オートポアIII ９４２０」〕を用いて水銀圧入法により、細孔半径１．８ｎｍ（０．００１８μｍ）〜１００μｍの範囲の細孔分布を測定して、求めた。
（６）耐圧強度
成形体１０個を任意に選び出し、その長さと直径をマイクロメーターで測定した後、個々の成形体について、側面から荷重を加えたときに、成形体が破壊されるときの断面積当たりの荷重（荷重／断面積）の平均値として求めた。
（７）吸液率
ＪＩＳ  Ｋ６２２１(1992)「ゴム用カーボンブラック試験方法」に記載の吸油量の試験方法（Ｂ法）に準拠して、カーボンブラックに代えて各実施例の粉末等の固形成分を、ＤＢＰ（フタル酸ジブチル）に代えて各実施例の液体成分をそれぞれ用いて、固形成分１ｇあたりに吸収しうる液体成分（ｇ）として測定した。
（８）熱重量減少開始温度(Ｔｓ)および熱重量減少終了温度(Ｔｅ)
樹脂粉末約１０ｍｇを白金(Ｐｔ)製試料カップに入れ、昇温速度１０℃／分、空気ボンベからの乾燥空気流通下に、大気圧下の測定条件で、熱分析装置〔(株)リガク製「ＴＧ８１１０」〕により室温（約２５℃〜約３０℃）から６００℃まで昇温して熱重量測定を行い、熱重量曲線を得、この熱重量曲線における１１０℃での試料重量１００％、６００℃における試料重量を０％とし、試料重量が９８％となる温度を熱重量減少開始温度(Ｔｓ)とし、試料重量が２％となる温度を熱重量減少終了温度(Ｔｅ)として、それぞれ求めた。
【００３５】
実施例１
酸化アルミニウム粉末〔住友化学(株)製、「ＡＥＳ−１２」、結晶型はαアルミナ、粒子径は０．１μｍ〜５μｍ、中心粒子径は０．５μｍ、ＢＥＴ比表面積は７ｍ2／ｇ〕６６．７質量部および
酸化チタン粉末〔テイカ(株)製、「ＭＴ−５００ＢＷ」、結晶型はルチル型、粒子径は０．１μｍ〜３０μｍ、中心粒子径は２．０８μｍ、Ｉ002／Ｉ200は１．６７、ＢＥＴ比表面積は４０．１ｍ2／ｇ〕３３．３質量部を混合し、
水溶性セルロース〔信越化学工業(株)製、「６５ＳＨ−４００」、固形状〕０．２質量部、
酸化チタンゾル〔堺化学工業(株)製、「ＣＳＢ」、固形成分４０質量％および水６０質量％の混合物〕１３質量部、
グリセリン〔和光純薬工業(株)製、液体状〕０．１質量部、
６３％硝酸〔和光純薬工業(株)製、液体状〕０．１３質量部および
純水１４質量部を加え、さらに
ポリエチレン粉末〔住友精化(株)製「フローセンＵＦ−１．５」、粒子径は約１μｍ〜６０μｍ、中心粒子径は１３μｍ、熱重量減少開始温度２９７℃、熱重量減少終了温度４９６℃、固形状〕６質量部を加えて混合し、
ニーダー〔宮崎鉄工(株)製、「ＭＰ−３０」〕にて混練したのち、強度試験機〔ミネビア社製、「ＴＣＭ−１０００」〕にてダイから押し出して、円柱状の成形体を得た。ここで、液体成分〔酸化チタンゾル中の水、グリセリン、硝酸および純水の合計〕の使用量は、固形成分〔酸化アルミニウム粉末、酸化チタン粉末、水溶性セルロース、酸化チタンゾル中の固形成分およびポリエチレン粉末の合計〕に対して０．１９８質量倍である。
【００３６】
次いで、この成形体を大気中、１１０℃にて４時間、乾燥したのち、大気中で３５０℃まで昇温し、３５０℃±１０℃の温度範囲に維持しながら、１時間加熱した。その後、大気中、焼成温度６８０℃に昇温し、同温度を３時間維持して焼成し、直径３ｍｍ、長さ５ｍｍの中実状で円柱状の酸化アルミニウム粉末−酸化チタン粉末成形焼成体を得た。得られた成形焼成体の細孔容積は０．２１ｃｍ3／ｇであり、ＢＥＴ比表面積は１４．４ｍ2／ｇであり、耐圧強度を測定したところ０．７２ｄａＮ／ｍｍ2であった。なお、用いた酸化チタン粉末〔ＭＴ−５００ＢＷ〕のＸ線回折スペクトルを図２に、ポリエチレン樹脂粉末〔フローセンＵＦ−１．５〕の熱重量曲線を図３に、それぞれに示す。
【００３７】
なお、固形成分〔酸化アルミニウム粉末、酸化チタン粉末、水溶性セルロース、酸化チタンゾル中の固形成分およびポリエチレン粉末の合計〕に対する液体成分〔酸化チタンゾル中の水、グリセリン、硝酸および純水の合計〕の吸液率を測定したところ、０．２４９ｇ／ｇであった。
【００３８】
比較例１
乾燥後の成形体を室温から６８０℃まで昇温し、同温度で焼成した以外は実施例１と同様に操作して、直径３ｍｍ、長さ５ｍｍの中実状で円柱状の酸化アルミニウム粉末−酸化チタン粉末成形焼成体を得た。この成形焼成体の細孔容積は０．２１ｃｍ3／ｇであり、ＢＥＴ比表面積は１４．４ｍ2／ｇであり、耐圧強度を測定したところ０．５４ｄａＮ／ｍｍ2であった。
【００３９】
実施例２
酸化アルミニウム粉末〔「ＡＥＳ−１２」〕５０質量部および
酸化チタン粉末〔「ＭＴ−５００ＢＷ」〕５０質量部を混合し、
水溶性セルロース〔信越化学工業(株)製、「６５ＳＨ−４００」、固形状〕０．５質量部、
酸化チタンゾル〔堺化学工業(株)製、「ＣＳＢ」、固形成分４０質量％および水６０質量％の混合物〕１３質量部、
グリセリン〔和光純薬工業(株)製、液体状〕０．６質量部、
６３％硝酸〔和光純薬工業(株)製〕０．１５質量部および
純水１２．５質量部を加え、さらに
メタクリル樹脂粉末〔住友化学(株)製「スミペックス ＸＣ−１Ａ」、粒子径は約１０μｍ〜１２０μｍ、中心粒子径は２９μｍ、熱重量減少開始温度２８９℃、熱重量減少終了温度４０７℃〕１０質量部を加えて混合し、
ニーダー〔「ＭＰ−３０」〕にて混練したのち、強度試験機〔ＴＣＭ−１０００〕〕にてダイから押し出して、円柱状の成形体を得た。ここで、液体成分〔酸化チタンゾル中の水、グリセリン、硝酸および純水の合計〕の使用量は、固形成分〔酸化アルミニウム粉末、酸化チタン粉末、水溶性セルロース、酸化チタンゾル中の固形成分およびメタクリル樹脂粉末の合計〕に対して０．１８２質量倍である。
【００４０】
次いで、この成形体を大気中、１１０℃にて４時間、乾燥したのち、大気中で４００℃まで昇温し、４００℃±１０℃の温度範囲に維持しながら、１時間加熱した。その後、大気中、焼成温度６６０℃に昇温し、同温度を３時間維持して焼成し、直径１．５ｍｍ、長さ３ｍｍの中実状で円柱状の酸化アルミニウム粉末−酸化チタン粉末成形焼成体を得た。この成形焼成体の細孔容積は０．２４ｃｍ3／ｇであり、ＢＥＴ比表面積は１７．８ｍ2／ｇであり、耐圧強度を測定したところ０．４８ｄａＮ／ｍｍ2であった。メタクリル樹脂粉末〔スミペックスＸＣ−１Ａ〕の熱重量曲線を図４に示す。
【００４１】
なお、固形成分〔酸化アルミニウム粉末、酸化チタン粉末、水溶性セルロース、酸化チタンゾル中の固形成分およびメタクリル樹脂粉末の合計〕に対する液体成分〔酸化チタンゾル中の水、グリセリン、硝酸および純水の合計〕の吸液率は０．３０８ｇ／ｇであった。
【００４２】
比較例２
乾燥後の成形体を直ちに６６０℃まで昇温し、同温度で焼成した以外は実施例２と同様に操作して、直径１．５ｍｍ、長さ３ｍｍの中実状で円柱状の酸化アルミニウム粉末−酸化チタン粉末成形焼成体を得た。この成形焼成体の細孔容積は０．２４ｃｍ3／ｇであり、ＢＥＴ比表面積は１７．９ｍ2／ｇであり、耐圧強度を測定したところ０．３４ｄａＮ／ｍｍ2であった。
【００４３】
実施例３
メタクリル樹脂粉末〔スミペックスＸＣ−１Ａ〕に代えて、メタクリル樹脂粉末〔綜研化学(株)製「ケミスノーＭＲ−２Ｇ」、熱重量減少開始温度２４７℃、熱重量減少終了温度４４８℃〕１０質量部を用いた以外は実施例２と同様に操作して、酸化アルミニウム粉末-酸化チタン粉末成形焼成体を得た。ここで、液体成分〔酸化チタンゾル中の水、グリセリン、硝酸および純水の合計〕の使用量は、固形成分〔酸化アルミニウム粉末、酸化チタン粉末、水溶性セルロース、酸化チタンゾル中の固形成分およびメタクリル樹脂粉末の合計〕に対して０．１８２質量倍である。
【００４４】
得られた酸化アルミニウム粉末−酸化チタン粉末成形焼成体の細孔容積は０．２４ｃｍ3／ｇであり、ＢＥＴ比表面積は１８．２ｍ2／ｇであり、耐圧強度を測定したところ０．５２ｄａＮ／ｍｍ2であった。メタクリル樹脂粉末〔ケミスノーＭＲ−２Ｇ〕の熱重量曲線を図５に示す。
【００４５】
なお、固形成分〔酸化アルミニウム粉末、酸化チタン粉末、水溶性セルロース、酸化チタンゾル中の固形成分およびメタクリル樹脂粉末の合計〕に対する液体成分〔酸化チタンゾル中の水、グリセリン、硝酸および純水の合計〕の吸液率は０．３０８ｇ／ｇであった。
【００４６】
比較例３
乾燥後の成形体を直ちに６６０℃まで昇温し、同温度で焼成した以外は実施例３と同様に操作して、直径１．５ｍｍ、長さ３ｍｍの中実状で円柱状の酸化アルミニウム粉末−酸化チタン粉末成形焼成体を得た。この成形焼成体の細孔容積は０．２４ｃｍ3／ｇであり、ＢＥＴ比表面積は１８．１ｍ2／ｇであり、耐圧強度を測定したところ０．３６ｄａＮ／ｍｍ2であった。
【図面の簡単な説明】
【００４７】
【図１】塩化水素製造用触媒を反応管に充填し、塩化水素および酸素を供給し、反応させて、塩素を製造する工程を模式的に示す図である。
【図２】実施例１で用いた酸化チタン粉末のＸ線回折スペクトルであり、横軸は２θ（°）を、縦軸はピーク強度（ｃｐｓ）である。
【図３】実施例１で用いたポリエチレン粉末〔フローセンＵＦ−１．５〕の熱重量曲線である。
【図４】実施例２で用いたメタクリル樹脂粉末〔スミペックスＸＣ−１Ａ〕の熱重量曲線である。
【図５】実施例３で用いたメタクリル樹脂粉末〔ケミスノーＭＲ−２Ｇ〕の熱重量曲線である。
【符号の説明】
【００４８】
１：塩化水素酸化用触媒
２：反応管          21：一方端        22：他方端
Ａ：塩化水素        Ｂ：酸素          Ｃ：塩素
【図１】
2007055879.tif 000003
【図２】
2007055879.tif 000004
【図３】
2007055879.tif 000005
【図４】
2007055879.tif 000006
【図５】
2007055879.tif 000007